(57)【要約】      （修正有）【課題】水のみを発泡剤として使用し、機械的強度が高く、断熱性能が従来の水発泡タイプよりも優れ、裁断によるクラックが発生しない繊維強化樹脂発泡体の製造方法を提供する。【解決手段】ポリオール組成物とポリイソシアネート成分とを混合した発泡原液組成物を繊維体に供給し、発泡硬化させて繊維体を含む発泡体とする繊維強化樹脂発泡体とする製造方法であって、繊維強化樹脂発泡体は密度が９０〜１５０ｋｇ／ｍ3 であり、発泡剤が水であり、ポリオール化合物／架橋剤は重量比にて９０／１０〜９９／１であり、ポリオール化合物は芳香族ポリエステルポリオール４５〜９０重量部、ポリエーテルポリオール４５〜９重量部を含み、水酸基価が４００〜５５０ｍｇＫＯＨ／ｇであるポリオール組成物を使用する。【選択図】    図１
2006124421.tif 000002
【特許請求の範囲】
【請求項１】
ポリオール化合物、架橋剤としての低分子量多価アルコール、発泡剤、触媒及び整泡剤を含むポリオール組成物とポリイソシアネート成分とを混合した発泡原液組成物をガラス繊維に供給し、発泡硬化させてガラス繊維を含む発泡体とするガラス繊維強化樹脂発泡体の製造方法であって、
前記ガラス繊維強化樹脂発泡体は密度が９０〜１５０ｋｇ／ｍ3 であり、
前記発泡剤は水であり、
前記ポリオール化合物／架橋剤は重量比にて９０／１０〜９９／１であり、
前記ポリオール化合物は、水酸基価２００〜６００ｍｇＫＯＨ／ｇの芳香族ポリエステルポリオール４５〜９０重量部、水酸基価４００〜７００ｍｇＫＯＨ／ｇのポリエーテルポリオール４５〜９重量部を含み、
前記ポリオール組成物の水酸基価が４００〜５５０ｍｇＫＯＨ／ｇであることを特徴とするガラス繊維強化樹脂発泡体の製造方法。
【請求項２】
ガラス繊維の含有率が８〜１２重量％であることを特徴とする請求項１に記載のガラス繊維強化樹脂発泡体の製造方法。
【発明の詳細な説明】
【技術分野】
【０００１】
本発明は、水のみを発泡剤として使用したガラス繊維強化樹脂発泡体の製造方法に関する。
【背景技術】
【０００２】
ガラス繊維にて補強した硬質ウレタン樹脂発泡体の製造方法としては、繊維がランダム方向に交錯し、かつ少量の粉末状バインダーを使用して複数層に積層されたストランドマットを使用し、硬質ウレタン樹脂発泡体の発泡原液組成物を含浸する構成を有する技術（特許文献１）、並びにガラス繊維に対する硬質ウレタン樹脂発泡体の発泡原液組成物の含浸性の改良等を目的として、芳香族ポリエステルポリオール、アミン系ポリオール、ポリエーテルポリオールを特定の比率で含有する原液組成物を使用し、通気性板状面材と積層する断熱パネルの製造方法（特許文献２）が公知である。
【０００３】
上記特許文献１、２に記載の技術により製造されたガラス繊維強化樹脂発泡体は、断熱材としての特性を重視したものであり、熱伝導率を低く維持することが求められるものである。従って、発泡剤としてはＨＣＦＣ−１４１ｂ等のハロゲン化炭化水素が使用が欠かせないものである。
【０００４】
しかるに、ＨＣＦＣ−１４１ｂ等のＨＣＦＣ化合物は２００４年からは使用が制限され、オゾン層破壊係数がゼロであるＨＦＣ化合物への切り換えが行われようとしている。
【０００５】
ＨＦＣ化合物等のハロゲン化炭化水素化合物に代えて、発泡剤として水を使用するガラス繊維を含まないポリウレタン樹脂発泡体は公知である（特許文献３等）。
【特許文献１】特開昭６０−２５９４１４号公報
【特許文献２】特開２００１−２４７６４７号公報
【特許文献３】特開２０００−８８１９０号公報
【発明の開示】
【発明が解決しようとする課題】
【０００６】
しかし、特許文献３に記載の水発泡硬質ウレタン樹脂発泡体を特許文献１、２に記載のガラス繊維強化硬質ウレタン樹脂発泡体に適用すると、ガラス繊維の存在とフォームを構成する気泡中に存在する物質が炭酸ガスであるために、ＨＣＦＣ−１４１ｂを発泡剤として使用した場合と比較して、熱伝導率が高く、従って断熱性能が小さなガラス繊維強化樹脂発泡体しか得られなかった。
【０００７】
また、ガラス繊維強化樹脂発泡体であっても、発泡ウレタン樹脂とガラス繊維とが複合化されることによってフォームに歪みが発生し、製造直後の裁断、或いは製造後ある程度時間が経過した後に所定形状に裁断する際にクラックが発生して不良品となるという問題を有する。
【０００８】
本発明の目的は、ハロゲン化炭化水素や炭化水素等の有機発泡剤を全く使用せず、水のみを発泡剤として使用し、機械的強度が高く、断熱性能が従来の水発泡タイプよりも優れ、裁断によるクラックが発生しないガラス繊維強化樹脂発泡体の製造方法を提供することにある。
【課題を解決するための手段】
【０００９】
本発明は、ポリオール化合物、架橋剤としての低分子量多価アルコール、発泡剤、触媒及び整泡剤を含むポリオール組成物とポリイソシアネート成分とを混合した発泡原液組成物をガラス繊維に供給し、発泡硬化させてガラス繊維を含む発泡体とするガラス繊維強化樹脂発泡体の製造方法であって、
前記ガラス繊維強化樹脂発泡体は密度が９０〜１５０ｋｇ／ｍ3 であり、
前記発泡剤は水であり、
前記ポリオール化合物／架橋剤は重量比にて９０／１０〜９９／１であり、
前記ポリオール化合物は、水酸基価２００〜６００ｍｇＫＯＨ／ｇの芳香族ポリエステルポリオール４５〜９０重量部、水酸基価４００〜７００ｍｇＫＯＨ／ｇのポリエーテルポリオール４５〜９重量部を含み、
前記ポリオール組成物の水酸基価が４００〜５５０ｍｇＫＯＨ／ｇであることを特徴とする。
【００１０】
係る構成の製造方法により、ハロゲン化炭化水素や炭化水素等の有機発泡剤を全く使用せず、水のみを発泡剤として使用し、機械的強度が高く、断熱性能が従来の水発泡タイプよりも優れ、裁断によるクラックが発生しないガラス繊維強化樹脂発泡体を製造することができる。
【００１１】
ポリオール化合物１００重量部を構成する芳香族ポリエステルポリオールが４５重量部未満の場合には、ポリエーテルポリオールの比率が高くなり、得られるフォームの熱伝導率が大きくなって断熱性能が低下し、芳香族ポリエステルポリオールが９０重量部を超えるとポリエーテルポリオールの比率が低くなりすぎて耐クラック性が低下し、裁断時にクラックが発生する。
【００１２】
本発明のガラス繊維強化樹脂発泡体の密度は、９０ｋｇ／ｍ3 未満では、機械的強度が低下し、１５０ｋｇ／ｍ3 を超えると断熱性能が低下する。ガラス繊維強化樹脂発泡体の密度は、１００〜１４０ｋｇ／ｍ3 であることが好ましく、１００〜１３０ｋｇ／ｍ3 であることがさらに好ましい。
【００１３】
ポリオール組成物の水酸基価が４００ｍｇＫＯＨ／ｇ未満の場合、また５５０ｍｇＫＯＨ／ｇを超える場合には、いずれも耐クラック性が低下する。ここにいうポリオール組成物の水酸基価は、ポリオール化合物と架橋剤に基づく水酸基価である。
【００１４】
発泡剤の水の使用量は、ポリオール化合物１００重量部に対して０．５〜３重量部であることが好ましい。水の使用量が０．５重量部未満の場合には発泡倍率が低下して熱伝導率が高くなり、３重量部を超えると芳香族ポリエステルポリオールの加水分解の進行が問題となる。水の添加量は、０．８〜２重量部であることがより好ましい。
【００１５】
架橋剤としてポリオール化合物１００重量部中において１〜１０重量部の低分子量多価アルコールを使用することにより、機械的強度、断熱性能、耐クラック性においてより優れた水発泡タイプの樹脂発泡体を製造することができる。
【００１６】
ポリオール組成物中の架橋剤の添加量が１重量部未満の場合、また１０重量部を超える場合には、いずれも耐クラック性が低下する。
【００１７】
上述のガラス繊維強化樹脂発泡体の製造方法においては、ガラス繊維の含有率が８〜１２重量％であることが好ましい。
【００１８】
ガラス繊維の含有率が（Ａ）未満の場合には、ガラス繊維の比率が少なくなりすぎて補強効果が十分に得られず、（Ｂ）を超えると断熱性が低下する。
【発明を実施するための最良の形態】
【００１９】
本発明に使用する原料について説明する。  
【００２０】
ポリオール成分を構成するポリオール化合物である芳香族ポリエステルポリオールとしては、芳香族ポリカルボン酸と多価アルコール、特にグリコールのエステルであるポリオール化合物等が例示される。
【００２１】
芳香族ポリカルボン酸と多価アルコールのエステルとしては、公知の樹脂発泡体用の芳香族ポリエステルポリオール化合物が限定なく使用可能であり、テレフタル酸、フタル酸、イソフタル酸等のフタル酸類とエチレングリコール、ジエチレングリコール、１，４−ブタンジオール、ジプロピレングリコール、ポリオキシアルキレングリコール等の多価アルコールとの水酸基末端のエステルポリオールが具体的に例示される。
【００２２】
芳香族ポリエステルポリオール化合物は、水酸基価が２００〜６００ｍｇＫＯＨ／ｇ、平均官能基数は２〜４であることが好ましい。
【００２３】
ポリオール成分を構成する別のポリオール化合物であるポリエーテルポリオール化合物としては、硬質ポリウレタンフォームの技術分野における公知のポリエーテルポリオール化合物は特に限定なく使用可能である。具体的には、以下に例示する脂肪族ポリオール、アミン系ポリオール等が公知である。
【００２４】
脂肪族ポリオールとしては、多官能性活性水素化合物、即ちポリオール開始剤として脂肪族ないし脂環族多官能性活性水素化合物にアルキレンオキサイド、具体的にはプロピレンオキサイド（ＰＯ）、エチレンオキサイド（ＥＯ）、スチレンオキサイド（ＳＯ）、テトラヒドロフラン等の環状エーテルの１種以上を開環付加重合させて得られる多官能性のオリゴマーが例示される。特にＰＯないしＰＯとＥＯを付加重合させたポリエーテルポリオールの使用が好ましい。
【００２５】
ポリオール開始剤としては、エチレングリコール、プロピレングリコール、１，４−ブタンジオール、１，３−ブタンジオール、１，６−ヘキサンジオール、ネオペンチルグリコール等のグリコール類、トリメチロールプロパン、グリセリン等のトリオール類、ペンタエリスリトール等の４官能アルコール類、ソルビトール、シュークロース等の多価アルコール類、水等が例示される。
【００２６】
アミン系ポリオールとしては、ポリオール開始剤として第１級ないしは第２級アミンにアルキレンオキサイド、具体的にはプロピレンオキサイド（ＰＯ）、エチレンオキサイド（ＥＯ）、スチレンオキサイド（ＳＯ）、テトラヒドロフラン等の１種以上を開環付加重合させて得られる多官能性のポリオール化合物である。
【００２７】
開始剤としては、エチレンジアミン、トルエンジアミン、ジフェニルメタンジアミン等の脂肪族ないし芳香族アミン類、モノエタノールアミン、ジエタノールアミン等のアルカノールアミン類が例示される。
【００２８】
ポリエーテルポリオールは、水酸基価が４００〜７００ｍｇＫＯＨ／ｇであり、官能基数は３〜６であることが好ましい。
【００２９】
ポリエーテルポリオール化合物として、多官能性の活性水素化合物にヒドロキノン、ビスフェノールＡ等にＰＯ，ＥＯ，ＳＯの少なくとも１種を開環付加した芳香環含有ポリエーテルポリオール化合物も使用可能である。
【００３０】
上記の芳香族ポリエステルポリオール、ポリエーテルポリオール化合物は、いずれも単独で使用してもよく、また２種以上を併用してより好ましい特性のフォームとすることも好適な態様である。
【００３１】
架橋剤としての作用を有する低分子量多価アルコールとしては、ポリウレタンの技術分野において使用される低分子量多価アルコールが適宜選択して使用可能である。具体的には、トリメチロールプロパン、グリセリン、ジグリセリン、ペンタエリスリトール、トリエタノールアミン等が例示される。
【００３２】
本発明の樹脂発泡体の製造に際しては、当業者に周知の触媒、難燃剤、着色剤、酸化防止剤等が使用可能である。
【００３３】
触媒としては、トリエチレンジアミン、Ｎ−メチルモルホリン、Ｎ，Ｎ，Ｎ’，Ｎ’−テトラメチルエチレンジアミン、Ｎ，Ｎ，Ｎ’，Ｎ’−テトラメチルヘキサメチレンジアミン、Ｎ，Ｎ−ジメチルシクロヘキシルアミン、ジアザビシクロウンデセン（ＤＢＵ）等の第３級アミン類、ジブチル錫ジラウレート、ジブチル錫ジアセテート、オクチル酸錫等の金属系触媒がウレタン化反応触媒として例示される。なお、本発明のポリオール組成物は、発泡剤として水を使用するので、有機錫系触媒は加水分解されて劣化するため、第３級アミン触媒の使用が好ましい。
【００３４】
ポリウレタン分子の構造において難燃性向上に寄与するイソシアヌレート結合を形成する触媒の使用も可能であり、例えば酢酸カリウム、オクチル酸カリウムが例示できる。上述の第３級アミン触媒の中にもイソシアヌレート環形成反応をも促進するものがある。イソシアヌレート結合生成を促進する触媒とウレタン結合生成を促進する触媒を併用してもかまわない。
【００３５】
本発明においては、さらに難燃剤を添加することも好ましい態様であり、好適な難燃剤としては、ハロゲン含有化合物、有機リン酸エステル類、三酸化アンチモン、水酸化アルミニウム等の金属化合物が例示される。
【００３６】
ただし、三酸化アンチモン等の粉末状の難燃剤を過剰に添加するとフォームの発泡挙動に影響が表れるなどの問題を生じる場合が有り、その添加量はかかる問題を生じない範囲に制限される。
【００３７】
有機リン酸エステル類は、可塑剤としての作用も有し、従って硬質ウレタン樹脂発泡体の脆性改良の効果も奏することから、好適な添加剤である。かかる有機リン酸エステル類としては、リン酸のハロゲン化アルキルエステル、アルキルリン酸エステルやアリールリン酸エステル、ホスホン酸エステル等が使用可能であり、具体的にはトリス（β−クロロエチル）ホスフェート（ＴＣＥＰ、大八化学製）、トリス（β−クロロプロピル）ホスフェート（ＴＭＣＰＰ、大八化学製）、トリブチルホスフェート、トリエチルホスフェート、クレジルフェニルホスフェート、ジメチルメチルホスホネート等が例示でき、これらの１種以上が使用可能である。有機リン酸エステル類の添加量はポリオール化合物の合計１００重量部に対して５〜３０重量部であることが好ましい。この範囲を越えると可塑化効果、難燃効果が十分に得られなかったり、フォームの物理特性が低下するなどの問題が生じる場合が発生する。
【００３８】
ポリオール組成物と混合、反応させて樹脂発泡体を形成するポリイソシアネート化合物としては、取扱の容易性、反応の速さ、得られる樹脂発泡体の物理特性が優れていること、低コストであることなどから、液状ＭＤＩを使用する。液状ＭＤＩとしては、クルードＭＤＩ（ｃ−ＭＤＩ）（スミジュール４４Ｖ−１０，スミジュール４４Ｖ−２０等（住化バイエルウレタン社製）、ミリオネートＭＲ２００（日本ポリウレタン工業製））、ウレトンイミン含有ＭＤＩ（ミリオネートＭＴＬ；日本ポリウレタン工業製）等が使用される。液状ＭＤＩに加えて、他のポリイソシアネート化合物を併用してもよい。併用するポリイソシアネート化合物としては、ポリウレタンの技術分野において周知のポリイソシアネート化合物及びイソシアネート基末端プレポリマーは限定なく使用可能である。
【００３９】
本発明の樹脂発泡体の製造においては、イソシアネート基と活性水素基の当量比（ＮＣＯ  ｉｎｄｅｘ）は、１．０〜１．５である。ＮＣＯ  ｉｎｄｅｘが１．５を超えると耐クラック性が低下する。
【００４０】
整泡剤としては、硬質ポリウレタンフォーム用の整泡剤は限定なく使用できる。特に平均分子量が１０００〜３０００であり、ポリジメチルシロキサンとエチレンオキサイドとプロピレンオキサイドの共重合ポリエーテルとのグラフト共重合体であってＳｉ含有率が３０〜５０重量％であり、前記共重合ポリエーテルは、エチレンオキサイド含有率が７０〜１００モル％の使用が好ましい。硬質ポリウレタンフォーム用シリコン整泡剤の市販品としては、ＳＨ−１９３、ＳＦ−２９３７（東レダウコーニングシリコーン社製）、Ｌ−５３４０，ＳＺ−１６６６，ＳＺ−１６６８（日本ユニカー社製）等が例示される。
【００４１】
使用するガラス繊維材料としては、ガラス長繊維を加工したマット状の製品、具体的にはチョップストランドマット、コンティニュアスストランドマット等が例示される。発泡原液組成物の含浸性、フォームの補強性に優れていることから、コンティニュアスストランドマットの使用が最も好ましい。
【００４２】
本発明のガラス繊維強化樹脂発泡体の製造方法は、スラブストックフォーム、サンドイッチパネル等の連続生産されるフォームの製造に使用可能である。また本発明の製造方法において、ガラス長繊維をポリオール組成物とイソシアネート成分との混合液である発泡原液組成物に供給してガラス繊維強化樹脂発泡体とすることも、機械的強度向上の観点より好適な態様である。
【００４３】
本発明のガラス繊維強化樹脂発泡体の製造方法を、両面に紙面材を積層した断熱パネルの製造を例として説明する。本発明においては、一般にスラブフォームやサンドイッチパネルを製造するのに使用される、面材供給装置、ガラス繊維供給装置、コンベア装置、ポリオール組成物とポリイソシアネート成分とを混合して下面材上に供給する発泡機（ミキサー）、加熱オーブン、及び連続状に形成された樹脂発泡体を適宜の長さに裁断する裁断機を備えた公知の連続発泡装置を使用することができる。
【００４４】
製造工程は、一般的には以下の工程から構成される。  
１）下紙面材を原反ロールから巻き戻してコンベアに供給する。  
２）下面材上にガラス繊維を供給する。  
３）ガラス繊維上に、発泡機にてポリオール組成物とポリイソシアネート成分とを混合して形成された発泡原液組成物を、紙面材の幅方向に均一に供給する。  
４）上紙面材を供給する。上紙面材供給後にニップロールなどにより押さえることにより、発泡原液組成物をガラス繊維マットに十分含浸させることが好ましい。  
５）加熱オーブンに送り込んで加熱し、発泡・硬化反応を行わせて両面に紙面材が積層された樹脂発泡体とする。所定の厚さにするために、フォームの上下面を押さえるダブルコンベアを使用してもよい。  
６）加熱オーブンから連続的に出てくるガラス繊維強化樹脂発泡体を、裁断機にて所定長さに裁断する。
【００４５】
工程４）については、図１に斜視図にて例示した。コンベア２０上の下面材１３にガラス繊維であるコンティニュアスストランドマット１５が供給、載置され、ガラス繊維上にミキサー（発泡機）２４にて混合撹拌され、ノズル２６から発泡原液組成物２８が供給される。発泡原液組成物２８が撒布されたガラス繊維の上に上面材１１が供給、積層され、ニップロール２２により発泡原液組成物がガラス繊維マットに十分含浸される。
【００４６】
上記の製造工程においては、下面材の上にガラス繊維を供給した後に発泡原液組成物が供給されているが、発泡原液組成物を供給した上にガラス繊維を供給してもよく、ガラス繊維と発泡原液組成物を同時に下面材上に供給してもよい。
【実施例】
【００４７】
以下、本発明の構成と効果を具体的に示す実施例について説明する。  
（実施例１〜８、比較例１〜６）
ポリオール組成物の配合並びにポリオール組成物とイソシアネート成分との混合比率は、実施例１〜８については表１に、比較例１〜６については表２にそれぞれ示した。  
【００４８】
上記例示の製造方法により、ガラス繊維強化樹脂発泡体を製造した。ガラス繊維としてはコンティニュアスストランドマットを使用し、ガラス繊維の含有量を１０重量％となるように設定した。
【００４９】
使用した原料の特性は以下の通りである。  
・芳香族ポリエステルポリオール１：フタル酸とジエチレングリコールからなるポリエステルポリオール（水酸基価＝２６０ｍｇＫＯＨ／ｇ）
・芳香族ポリエステルポリオール２：フタル酸とジエチレングリコールからなるポリエステルポリオール（水酸基価＝４００ｍｇＫＯＨ／ｇ）
・ポリエーテルポリオール：ソルビトール系ポリエーテルポリオール（水酸基価５５０ｍｇＫＯＨ／ｇ）
・ＴＭＣＰＰ：リン系難燃剤（可塑剤）（大八化学工業）
・触媒１：ジメチルシクロヘキシルアミン
・触媒２：カオライザーＮｏ．１（花王）
・ポリイソシアネート成分：粗製ＭＤＩであるミリオネートＭＲ２００（日本ポリウレタン工業）
・整泡剤：ＳＨ−１９３（東レダウコーニングシリコーン）。
【００５０】
【表１】
2006124421.tif 000003
【００５１】
【表２】
2006124421.tif 000004
表に示したポリオール組成物の水酸基価は、ポリオール化合物と架橋剤であるグリセリンを合わせた成分の水酸基価であり、ＴＭＣＰＰ等の成分は除外して計算した数値である。
（評価方法）
＜密度＞
作製した樹脂発泡体から１０ｃｍ×１０ｃｍ×１０ｃｍのサンプルを切り出し、重量を測定して求めた。
＜熱伝導率＞
熱伝導率測定装置ＡＵＴＯ−Λ  ＨＣ−０７４（英弘精機）を使用し、測定条件は、ＪＩＳ  Ａ  ９５１１に準拠して測定した。
＜曲げ強度＞
ＪＩＳ  Ｋ  ７２２１に準拠して測定した。
＜耐クラック性評価方法＞
耐クラック性（１）：フォーム製造３０分後にバンドソーにて幅方向に裁断し、裁断面に発生するクラックの有無を目視にて評価した。  
耐クラック性（２）：フォーム製造１日後にバンドソーにて幅方向に裁断し、裁断面に発生するクラックの有無を目視にて評価した。  
【００５２】
評価は、クラックの発生がないものを○、クラック発生が認められたものを×として表示した。
（評価結果）
実施例１〜８にて得られた樹脂発泡体の評価結果は、表１の下段に、比較例１〜６にて得られた樹脂発泡体の評価結果は、表２の下段に、それぞれ示した。これらの結果より、実施例１〜８のフォームは熱伝導率が３０２×１０-4Ｗ／ｍ・Ｋ以下であり、水発泡のガラス繊維強化樹脂発泡体としては、従来達成できなかった断熱性を有し、かつ曲げ強度も高い。また耐クラック性にも優れたものであった。  
【００５３】
これに対して芳香族ポリエステルポリオールが多すぎる比較例１のサンプル、ポリオール組成物の水酸基価が４００ｍｇＫＯＨ／ｇ未満の比較例２のサンプル、ポリオール組成物の水酸基価が５５０ｍｇＫＯＨ／ｇを超える比較例６のサンプル、ＮＣＯ  ｉｎｄｅｘが１．５を超える比較例４のサンプル、架橋剤の添加量が少なすぎる比較例５のサンプルは、いずれも耐クラック性（１）、（２）のいずれか又は双方において問題があり、芳香族ポリエステルポリオールの配合量が４５重量部未満の比較例３のサンプルは熱伝導率が高く、断熱性が十分ではなかった。
【図面の簡単な説明】
【００５４】
【図１】下面材上のガラス繊維に発泡原液組成物を供給する工程を例示した斜視図
【図１】
2006124421.tif 000005